(57)【要約】      （修正有）【課題】自動車用エアバッグに用いるコート布に関し、更に詳しくは長期耐熱エージング後においてもコート樹脂に接着するシール剤を塗布し縫製するロールオーバーカーテンエアバッグに最適なコート布の提供。【解決手段】合成繊維製織物の少なくとも片面に、付加重合型の無溶剤シリコーン樹脂を塗布してなるエアバッグ用コート布であって、該シリコーン樹脂の塗布量が１５〜４５ｇ／ｍ２であり、コート布引張時の緯歪み量/経歪み量が０．３０〜０．６５であることを特徴とするエアバッグ用コート布。【選択図】なし【特許請求の範囲】
【請求項１】
合成繊維製織物の少なくとも片面に、付加重合型の無溶剤シリコーン樹脂を塗布してなるエアバッグ用コート布であって、該シリコーン樹脂の塗布量が１５〜４５ｇ／ｍ２であり、コート布引張時の緯歪み量/経歪み量が０．３０〜０．６５であり、エージング後ピール強度が６０Ｎ／ｃｍ以上であることを特徴とするエアバッグ用コート布。
【請求項２】
コート布表面における頭頂部の経緯平均樹脂厚みが４μｍ以上であることを特徴とする請求項１記載のエアバッグ用コート布。
【請求項３】
コート布の経緯の剛軟度差が３〜２０ｍｍであることを特徴とする請求項１〜２のいずれか１項に記載のエアバッグ用コート布。
【請求項４】
織物を構成する糸条の総繊度が、２００〜５５０ｄｔｅｘである請求項１〜３のいずれか１項に記載のエアバッグ用コート布。
【請求項５】
織物のカバーファクターが、１，８００〜２，５００である請求項１〜４のいずれか１項に記載のエアバッグ用コート布。
【発明の詳細な説明】
【技術分野】
【０００１】
本発明は、自動車用エアバッグに用いるシリコーン樹脂コート布に関し、更に詳しくはロールオーバーカーテンエアバッグに最適なコート布に関する。
【背景技術】
【０００２】
自動車用エアバッグは、衝突の際、衝撃を受けてセンサーが作動し、高温、高圧のガスを発生させ、このガスによりエアバッグを瞬間的に膨張させ、衝突時に乗員の顔面、前頭部などの人体を保護する目的で使用される。近年、安全装備の一つとして幅広く普及しており、運転席、助手席のみならず、ニーバッグ、サイドバッグ、カーテンエアバッグ等の実用化が進み、複数のエアバッグが標準装備される自動車が増加している。
【０００３】
搭載されるエアバッグの部位及び数量の増加にともない、エアバッグシステムの更なる軽量化、コンパクト化の要望が高まり、システムの各部品は小型化、軽量化を目指して設計されてきている。このような背景から、エアバッグの袋体も、バッグ容量の低減や、使用する基布のノンコート化により軽量化が検討されているが、人体に近い位置にあるサイドバッグ、カーテンエアバッグについては展開速度が要求される為に、コート布の使用が主流となっている。
【０００４】
更に昨今カーテンエアバッグの中でもロールオーバー(横転)に対応したエアバッグの搭載が増加している。このロールオーバーカーテンエアバッグは、車体が横転する間においても乗員の頭部を保護し、また人が車外へ飛び出さないようにエアバッグ展開後から１０秒程度、内圧を保持する特性が求められている。
【０００５】
従来、長時間の内圧保持を達成する為に、袋織可能な織機を用いて高密度編成された袋織織物の表面に、片面５０ｇ／ｍ２以下で、例えば実施例にて両面合わせて７０ｇ／ｍ２のシリコーン樹脂をコーティングした基布が検討されている（例えば、特許文献１を参照）。
【０００６】
袋織基布の場合バッグの外側にコーティングを施す必要があり、気密性を維持する為には樹脂の塗布量を高くする必要がある為に、バッグ全体の質量が増大し、軽量化の点から好ましくない。また塗布量が多い場合、コート面同士の接触による粘着性が増大する問題がある。
【０００７】
そこでその他の内圧保持を達成する手段として、袋織基布を用いずにコーティングされた２枚の基布のコート面を内側にして縫製する事で、基布のコート量を少なくしたバッグの検討がなされている。この時、縫製部からのガス漏れを防止する技術として、基布を２枚重ねて縫製する際に、縫製ラインに沿ってコート樹脂に接着するシール剤を塗布し縫製する方法が利用されている。内圧を保持する為には、エアバッグ展開時に織物とコート樹脂界面での剥離が発生しない事だけでなく、シール剤とコート樹脂界面の剥離についても発生しないことが求められている。シールされた縫製部分でのシール剤の破壊は無い方が好ましいが、破壊される場合には、シール剤自身が凝集破壊することが好ましい。
【０００８】
従来、基布を構成する糸としてアスペクト比が１．２〜２．５の扁平糸を用いて、コート布表面の凹凸を小さくし、縫製ラインに使用するシール剤とコート樹脂の接着性を向上したエアバッグ用基布が検討されている（例えば、特許文献２を参照）。しかしながら初期での接着性は問題ない結果であるものの、シール剤が硬化してシール剤凝集破壊が起こり難い耐熱エージング後の接着性について、基布特性の面からは何ら議論されておらず、他の文献を含めても見当たらないのが現状である。
【先行技術文献】
【特許文献】
【０００９】
【特許文献１】特開２０１１−０４２８９８号公報
【特許文献２】特開２００８−１５６７９８号公報
【発明の概要】
【発明が解決しようとする課題】
【００１０】
本発明の目的は、自動車用エアバッグに用いるコート布に関し、更に詳しくは長期耐熱エージング後においても、コート樹脂に接着するシール剤を塗布し縫製するロールオーバーカーテンエアバッグに最適なエアバッグ用コート布を提供することにある。
【課題を解決するための手段】
【００１１】
前記の課題を解決することができる本発明のエアバッグ用コート布は、以下の構成よりなる。
すなわち、本発明は、合成繊維製織物の少なくとも片面に、付加重合型の無溶剤シリコーン樹脂を塗布してなるエアバッグ用コート布であって、該シリコーン樹脂の塗布量が１５〜４５ｇ／ｍ２であり、コート布引張時の緯歪み量/経歪み量が０．３０〜０．６５であることを特徴とするエアバッグ用コート布である。
【００１２】
またコート布表面における頭頂部の経緯平均樹脂厚みが４μｍ以上であるエアバッグ用コート布である。
【００１３】
またコート布の経緯の剛軟度差が３〜２０ｍｍであるエアバッグ用コート布である。
【００１４】
また本発明の好適な実施形態は、織物を構成する糸条の総繊度が、２００〜５５０ｄｔｅｘであり、織物のカバーファクターが、１，８００〜２，５００である事である。
【発明の効果】
【００１５】
本発明のエアバッグ用コート布は、長期耐熱エージング後においてもコート剤とシール剤の接着性が維持されるために、縫製部にシール剤を用いるロールオーバーカーテンエアバッグに最適な基布を提供することができる。
【図面の簡単な説明】
【００１６】
【図１】本発明のエアバッグ用コート布の表面のＳＥＭ写真の模式図である。
【図２】図１の破線部で切断した際の断面から、織物表面における頭頂部の位置(斜線部)を示す説明図である。
【発明を実施するための形態】
【００１７】
以下本発明を詳述する。
＜合成繊維織物＞
本発明において、合成繊維製織物とは、合成繊維糸条を用いて製織される織物を意味する。織物は、機械的強度に優れ、厚さを薄くできるという点で優れている。織物の組織は、特に限定されるものでなく、平織、綾織、朱子織およびこれらの変化織、多軸織などを用いることができる。これらの中でも、優れた機械的強度を有する平織物が特に好ましい。
【００１８】
合成繊維としては、特にナイロン６６、ナイロン６、ナイロン４６、ナイロン１２等の脂肪族ポリアミド繊維、アラミド繊維のような芳香族ポリアミド繊維、ポリエチレンテレフタレート、ポリトリメチレンテレフタレートやポリブチレンテレフタレートなどのポリエステル繊維が使用される。
【００１９】
他には、全芳香族ポリエステル繊維、ポリパラフェニレン・ベンゾビス・オキサゾール繊維（ＰＢＯ繊維）、超高分子量ポリエチレン繊維、ポリフェニレンサルファイド繊維、ポリエーテルケトン繊維等が挙げられる。ただし、経済性を勘案すると、ポリエステル繊維、ポリアミド繊維が好ましく、特に好ましくはナイロン６６である。また、これらの繊維はその一部または全部が再利用された原材料より得られるものでもよい。
【００２０】
また、これらの合成繊維には、原糸製造工程や後加工工程での工程通過性を向上させるために、各種添加剤を含有させてもよい。添加剤としては、例えば、酸化防止剤、熱安定剤、平滑剤、帯電防止剤、増粘剤、難燃剤等が挙げられる。また、この合成繊維は原着糸や製糸後染色したものでもよい。また、単糸の断面は、通常の丸断面のほか、異形断面のどのようなものであってもよい。
【００２１】
合成繊維の単繊維繊度としては、１〜８ｄｔｅｘが好ましく、より好ましくは３〜７ｄｔｅｘである。１ｄｔｅｘ以上とすることで、織物の強度等を維持することができる。一方、８ｄｔｅｘ以下とすることで、剛性を低く抑え、収納性を維持することができる。
【００２２】
製織工程の織機としては、ウォータージェットルーム、エアージェットルーム及びレピアルーム等を用いる事が出来る。特に生産性を高める点では、高速製織が比較的容易なウォータージェットルームが好ましく用いられる。
【００２３】
製織後の生機は、精錬、乾燥仕上げを実施しても良いが、乾燥後に熱セットを行わず、乾燥前に温水に通す事が好ましい。温水に通す事で糸が収縮し、織物の空隙を埋める役割を果たす為に、樹脂をコートした際に織物内部への樹脂の浸透が抑制される効果が見られ、ベース布の表面に樹脂膜厚を上げる事が出来る。この場合、温水は８０〜９５℃で２０秒以上通す事が望ましく、２０秒未満では、織物の空隙を埋める効果が低くなる。
【００２４】
本発明の基布のコートする前のベース基布の油剤付着量が０．２重量％未満である事が望ましい。油剤付着量が０．２重量％以上あると、シリコーン樹脂との接着性が低下してしまう。より好ましくは０．１重量％以下である。ベース基布の油剤付着量は少なくても問題は無いが、工程通過性を考慮すると０．０１重量％以上が好ましい。
【００２５】
＜コート布＞
織物にコーティングされる樹脂は、耐熱性、耐寒性、難燃性を有するシリコーン系樹脂が望ましい。シリコーン系樹脂の具体例としては付加重合型シリコーン樹脂等が挙げられる。例えば、ジメチルシリコーンゴム、メチルビニルシリコーンゴム、メチルフェニルシリコーンゴム、トリメチルシリコーンゴム、フロロシリコーンゴム、メチルシリコーンレジン、メチルフェニルシリコーンレジン、メチルビニルシリコーンレジン、エポキシ変性シリコーンレジン、アクリル変性シリコーンレジン、ポリエステル変性シリコーンレジンなどが挙げられる。なかでも、硬化後にゴム弾性を有し、強度や伸びに優れ、コスト面で
も有利な、付加重合型メチルビニルシリコーンゴムが好適である。
【００２６】
シリコーン樹脂を使用する場合には、反応硬化剤を用いても良く、例えば、白金粉末、塩化白金酸、四塩化白金酸等の白金系化合物や、パラジウム化合物、ロジウム化合物、ベンゾイルパーオキサイド、パラクロルベンゾイルパーオキサイド、オルソクロロパーオキサイドなどの有機過酸化物等を用いることができる。
【００２７】
シリコーン樹脂と基布との接着性を向上させるために、シリコーン樹脂に接着助剤を含有させることが好ましい。接着助剤としては、例えば、アミノ系シランカップリング剤、エポキシ変性シランカップリング剤、ビニル系シランカップリング剤、クロル系シランカップリング剤、およびメルカプト系シランカップリング剤よりなる群から選ばれる少なくとも１種以上が挙げられる。
【００２８】
シリコーン樹脂に加える無機質充填剤は、従来からシリコーン樹脂の補強、粘度調整、耐熱性向上、難燃性向上などを目的とする充填剤として使用されており、最も代表的な充填剤はシリカ粒子である。シリカ粒子の比表面積は、５０ｍ２／ｇ以上が好ましく、より好ましくは５０〜４００ｍ２／ｇ、特に好ましくは１００〜３００ｍ２／ｇである。該比表面積がこの範囲にあると、得られたシリコーン硬化物に優れた引裂強度特性を付与しやすい。比表面積はＢＥＴ法により測定される。シリカ粒子は、単独で用いても二種以上を併用してもよい。本発明で使用できるシリカ粒子としては、例えば、石英、水晶、珪砂、
珪藻土等の天然品、乾式シリカ、シリカヒューム、湿式シリカ、シリカゲル、コロイダルシリカ等の合成品が挙げられる。
【００２９】
上記のシリカ粒子は、シリコーン樹脂と添加剤を含む樹脂組成物に対してより良好な流動性を付与させやすくするため、トリメチルクロロシラン、ジメチルジクロロシラン、メチルトリクロロシラン等のメチルクロロシラン類、ジメチルポリシロキサン、ヘキサメチルジシラザン、ジビニルテトラメチルジシラザン、ジメチルテトラビニルジシラザン等のヘキサオルガノジシラザンなどの有機ケイ素化合物を用いて粒子の表面を疎水化処理した、疎水性シリカ粒子が好ましい。
【００３０】
シリカ粒子の含有量は、全シリコーン樹脂に対して１０〜２０質量％が好ましく、より好ましくは１２〜２０質量％である。シリカ粒子の含有量が１０質量％未満の場合、シリコーンゴムの機械的強度が低下しやすくなる。一方、シリカ粒子の含有量が２０質量％を超える場合、樹脂組成物の流動性が低下しやすくなり、コーティング作業性が悪化するばかりか、樹脂が脆くなり、接着性が低減する傾向がある。
【００３１】
本発明において、使用するシリコーン樹脂の樹脂粘度は、５，０００〜４０，０００ｍＰａ・ｓｅｃが好ましく、より好ましくは７，０００〜２５，０００ｍＰａ・ｓｅｃであり、特に好ましくは８，０００〜２２，０００ｍＰａ・ｓｅｃである。樹脂粘度が５，０００ｍＰａ・ｓｅｃ未満の場合、樹脂が織物内部に入りこむために、基布表面に存在する樹脂量が低下し、バッグ展開時にコート剤とシール剤の界面での剥離が発生しやすくなる。一方、樹脂粘度が４０，０００ｍＰａ・ｓｅｃを超える場合、４５ｇ／ｍ２以下の塗布量に調整することが困難になる。上記の粘度の範囲内に調整できるのであれば、溶剤系、無溶剤系どちらでも構わないが、環境への影響を考慮すると、無溶剤系が好適である。
【００３２】
なお、本発明では、樹脂以外の添加剤を含有する樹脂組成物の場合、該樹脂組成物の粘度も「樹脂の粘度」と定義する。
【００３３】
エアバッグは温度や湿度が大きく変化する環境下で長時間車内に保管される為に、特に長期耐熱エージング試験後の剥離特性が極めて重要な要求特性となっている。本発明らは、コート布において引張時の緯歪み量/経歪み量が０．３０〜０．６５である事が、長期耐熱エージング後においてもエアバッグ展開時にコート剤とシール剤間の界面剥離が発生しないために重要であることを見出した。引張時の緯歪み量/経歪み量は、より好ましくは０．３５〜０．６０である。緯歪み量/経歪み量が０．３０未満である場合、エアバッグ展開時に基布の経方向の変形量が大きくなりコート剤とシール剤界面の結合点がずれ、界面剥離が発生してしまう。一方で緯歪み量/経歪み量が０．６５を超える場合は、エアバッグ展開時に基布の緯方向の変形量が高くなり同様にコート剤とシール剤界面の結合点がずれ、界面剥離が発生する。いずれのケースにおいても、製造初期段階の評価では発生しなくても、長期耐熱エージング後のシール剤の硬化が進んだ状態で、界面剥離が発生する問題が生じることを見出したものである。基布の緯歪み量/経歪み量は、製織、或いはベース布加工時、コーティング時のテンション調整による経緯クリンプ率バランスの調整により適正化することが出来る。
【００３４】
基布の緯歪み量/経歪み量の調整は、製織からコート布の各工程において行うことが出来る。例えば経歪み量小さくする方法としては、ア）経糸に使用する原糸のモジュラスを高くする方法、イ）製織時において、経糸方向のテンションを高くする方法、ウ）製織後の乾燥時において、経糸方向に緊張した状態で乾燥、熱セットする方法、エ）コーティング時に経糸方向に緊張させた状態で乾燥ゾーンを通過させる方法等が挙げられる。この中で好ましくは、乾燥時に経糸方向に緊張させた状態で乾燥、熱セットする方法、あるいはコーティング時に経糸方向に緊張させた状態で乾燥ゾーンを通過させる方法であり、特に
好ましくは、コーティング時に経糸方向に緊張させる方法である。この方法はエアバッグ布最終工程に近く、要求する物性への調整がしやすいだけでなく、コーティング時の樹脂量の調製も行いやすくなるため、特に好ましい。コーティング時に経糸方向に緊張させた状態で乾燥ゾーンを通過させる際に、ピンテンター等を用い、経緯方向に所定の張力で調整し、要求する基布の緯歪み量/経歪み量を調整しても良い。緯方向の歪み量も経方向と同様、使用する原糸、製織時の緯糸張力、乾燥時の張力、熱量等により調整することが出来る。
【００３５】
ここで緯歪み量/経歪み量の測定方法を記載する。経糸方向に３００ｍｍ、緯糸方向に５５ｍｍでカットし、経糸を両端からほぼ同本数取り除き緯糸方向を５０ｍｍに調整する。その後、定速緊張型引張試験機にてチャック間を２００ｍｍで試験片を掴み、中央１００ｍｍの部分に緯糸方向に線を引く。その後１２５Ｎ、２５０Ｎ、５００Ｎ、１０００Ｎ、２０００Ｎ引張時に各々停止させ、経方向の変化量と、先程印をつけた中央部の緯方向の変化量を読み取った。各々の引張時の緯方向変化量÷経変化量を計算し、その絶対値を平均し緯歪み量/経歪み量とした。なおサンプルは５箇所をランダムに選択して測定を実施した。
【００３６】
本発明のエアバッグ用コート布は、コート布表面における頭頂部の経緯平均樹脂厚みが４μｍ以上であることが重要である。好ましくは６μｍ以上である。なお、頭頂部とは、図１記載の２、あるいは３により切り出された切断面部分をSＥＭを用いて撮影し、その断面写真から、樹脂が付着している部分を３等分した領域の一部分を示す。この部分が４μｍ未満であると、エアバッグが展開した際に、織物とコート剤の間で剥離が発生する可能性が高くなり好ましくない。上限は特に設けないが、２５μｍ以上になるとコート布表面の粘着性が高くなる問題が発生するため好ましくない。
【００３７】
本発明のエアバッグ用コート布の樹脂塗布量は、１５〜４５ｇ／ｍ２の塗布量が好ましい。より好ましくは、２０〜３５ｇ／ｍ２である。１５ｇ／ｍ２以下の樹脂の塗布量では、織物表面に塗布されている樹脂層の厚みが低くなる為に、必要とするコート布表面における頭頂部の経緯平均樹脂厚みが得られない。一方で４５ｇ／ｍ２以上の塗布量では、コート剤とシール剤の接着性は確保出来るが、コート織物の柔軟性が悪化する為に、収納性を損なうだけでなく、バッグ全体の重量が大きくなる。
【００３８】
本発明のエアバッグ用コート布は、経方向、緯方向の４５°カンチレバー法における剛軟度の差が３〜２０ｍｍである事が望ましい。より好ましくは、３〜１５ｍｍである。２０ｍｍ以上の場合は、エアバッグ展開時に基布の経、もしくは緯方向の基布変化量が高くなり、コート剤とシール剤界面の接着点がずれやすくなり、界面剥離が発生する。経方向、緯方向の剛軟度の差は、経緯クリンプ率差をつけることにより適正化することが出来る。剛軟度の差が小さければ小さい程、エアバッグ展開時の基布の経、もしくは緯方向の基布変化量差が少なくなって良い。しかし、経方向と緯方向の剛軟度差を３ｍｍ未満とした場合、製織条件にて経方向の張力を上げる、或いは緯糸の打ち込み速度を低減させる事等が必要となり、基布品位や生産性の面で不利な結果となる。特に基布品位については、毛羽等の発生により織物とコート剤の接着性が悪化する問題が発生するため好ましくない。
【００３９】
本発明のコーティング基布は、織物の両面にコーティングされた両面コーティング基布であってもよいが、収納性の点から、片面にのみにコーティングされる片面コーティング基布が好ましい。
【００４０】
本発明において、シリコーン樹脂を塗布する方法は、従来の公知の付与方法が用いられる。コート法としては、例えば、ナイフコート、コンマコート、ダイコート、グラビアロールコート、キスロールコート、スプレー法、Ｄｉｐ法等が挙げられる。
長尺の織物基布にシリコーン樹脂組成物をナイフコーティングで連続的に塗布する際、基布の進行方向における基布の張力を４００〜１０００Ｎ／ｍ、好ましくは４００〜８００Ｎ／ｍに制御することが好ましい。基布の張力が４００Ｎ／ｍ未満では、基布織物の耳部が嵩高くなり、基布の中央部と端部の塗布量に大きな差が生じ、幅方向の厚み変動が大きくなる。一方、基布の張力が１０００Ｎ／ｍを超える場合には、経緯のクリンプ率のバランスが崩れ、経方向及び緯方向共に塗布量を特定範囲に維持することが困難となるばかりでなく、基布引張時の緯歪み量／経歪み量を特定範囲に維持することが難しい。
【００４１】
塗布後のコーティング剤を乾燥、硬化させる方法としては、熱風、赤外光、マイクロウェーブ等など、一般に用いられる加熱方法が使用されるが、コスト面で熱風照射方法が広く用いられている。加熱温度、時間については、塗布したシリコーン樹脂が硬化するのに十分な温度に達していれば問題ないが、好ましくは加熱温度が１５０〜２２０℃、加熱時間が０．２〜５分であることが好ましい。
【００４２】
織物を構成する糸条の総繊度は、２００〜５５０ｄｔｅｘであることが好ましい。総繊度が５５０ｄｔｅｘを超えると、基布の厚さが増大して剛性が高くなるため、エアバッグの収納性が悪くなる。一方、総繊度が２００ｄｔｅｘ未満の場合には、コート布の引張強力や引裂強力などのエアバッグ作動時の機械特性が不十分となりやすい。
【００４３】
織物を構成するカバーファクターは１，８００〜２，５００が好ましく、より好ましくは１，９００〜２，４５０である。カバーファクターが１，８００未満であると、エアバッグとして必要な物理特性（引張強力や引裂強力）が低下する傾向がある。一方、カバーファクターが２，５００を超える場合には、製織性が困難になり、剛性が高くなるため収納性が悪化する傾向がある。なお、カバーファクター（ＣＦ）は、下記式により算出できる。なお、総繊度の単位は「デシテックス」であり、織密度の単位は「本／２．５４ｃｍ」である。
ＣＦ＝（経糸の総繊度）１／２×経糸密度＋（緯糸の総繊度）１／２×緯糸密度
【００４４】
本発明におけるコート剤とシール剤との接着性は、初期ピール強度及び凝集破壊率、並びにエージング後のピール強度及び凝集破壊率によって評価することができる。望ましい接着性を示す範囲として、初期ピール強度が４５Ｎ／ｃｍ以上であることが好ましく、より好ましくは５０Ｎ／ｃｍ以上である。加えてエージング後のピール強度が６０Ｎ／ｃｍ以上であることが好ましく、より好ましくは６３Ｎ／ｃｍ以上である。初期ピール強度が４５Ｎ／ｃｍ未満及びエージング後ピール強度が６０Ｎ／ｃｍ未満ではエアバッグが展開した際に縫製糸穴までシール剤の破壊が起こり、縫製糸穴から通気する事で乗員を保護す
るのに必要な内圧を保持することが出来ない。また、凝集破壊率は初期及びエージング後
ともに１００％であることが好ましく、１００％未満である場合、最終的にシール剤とコート剤の界面で剥離が発生したことを示している。
【００４５】
本発明に用いられるシール剤は、付加型もしくは付加型を主体とする室温硬化性シリコーンが好ましい。付加型のシリコーンには熱硬化性のものもあるが、熱硬化性シリコーンは硬化時間が短い利点はあるものの加熱工程が必要となるため、室温硬化型が好ましい。
【００４６】
さらに、シール剤のシリコーンとして硬化後の、初期破断伸度が８００％以上、好ましくは１０００〜１５００％であるものを用いることが好ましい。極めて柔らかいシリコーンを用いることにより接合部が柔軟性を保ち、折り畳みの体積を小さくすることができる。
【００４７】
また、シール剤の樹脂物性として引張強度が１．０ＭＰａ以上有することが好ましい。この値より低いシール剤では、エアバッグ展開時の圧力により凝集破壊をするものの強度が低すぎるため、縫製部からの通気度漏れが生じる恐れがある。好ましくは１．５ＭＰａ以上である。
【実施例】
【００４８】
以下、実施例を用いて本発明を具体的に説明するが、本発明は実施例に限定されるものではない。なお、実施例における各種物性の評価は、下記の方法を用いた。
【００４９】
（１）総繊度
ＪＩＳ  Ｌ−１０９５  ９．４．１記載の方法で測定した。
【００５０】
（２）フィラメント数
繊維糸条の断面写真よりフィラメント数を数えた。
【００５１】
（３）織物の密度
ＪＩＳ  Ｌ−１０９６  ８．６．１記載の方法で測定した。
【００５２】
（４）塗布量
ＪＩＳ  Ｌ  １０９６  ８．４．２記載の方法でコート布の質量を測定した。次に、ブランク試料として、樹脂を塗布せずにコーティング時と同じ条件で加工処理を行った後、ＪＩＳ  Ｌ  １０９６  ８．４．２記載の方法に準拠し、ブランク試料の質量を測定した。その後、コート布の質量とブランク試料の質量との差を塗布量とした。なお、塗布量の単位は、１ｍ２当たりの質量（ｇ／ｍ２）で表した。
【００５３】
（５）織物表面における頭頂部の平均樹脂厚み
図１の２，３に示す破線部の位置で、カミソリを用いてコーティング基布を切断し、ＳＥＭを用いて断面写真を経糸方向及び緯糸方向で撮影し、紙に印刷した。次いで、その断面写真から、図２の４に相当する糸の断面の長さを１として全体を３等分し、頭頂部（図２の５）の膜厚を算出した。なお図２は図１の２で切断された、緯糸切断面でのSEM写真の模式図である。
平均膜厚の算出方法は、図２の５に相当する、樹脂部分を切り取った紙の質量と全体の紙の質量の比より、平均膜厚を算出し、経糸方向と緯糸方向の値を平均化した値とした。平均膜厚は、小数第１位の桁まで求め、四捨五入して丸めた。
【００５４】
（６）緯歪み量/経歪み量
緯歪み量/経歪み量の測定は、経糸方向に３００ｍｍ、緯糸方向に５５ｍｍでカットし、経糸を取り除き横糸方向を５０ｍｍに調整する。その後、定速緊張型引張試験機にてチャック間を２００ｍｍで試験片を掴み、中央１００ｍｍの部分に緯糸方向に線を引く。その後１２５Ｎ、２５０Ｎ、５００Ｎ、１０００Ｎ、２０００Ｎ引張時に各々停止させ、経方向の変化量と、先程印をつけた中央部の緯方向の変化量を読み取った。各々の引張時の緯方向変化量÷経変化量を計算し、その絶対値を平均し緯歪み量/経歪み量とした。なおサンプルは５箇所をランダムに選択して測定を実施した。
【００５５】
（７）剛軟度
ＪＩＳ Ｌ １０９６：１９９９  ８．１９．１ Ａ法（４５°カンチレバー法）記載の方法で測定した。
【００５６】
（８）初期  ピール強度、凝集破壊率
幅６０ｍｍのコート布２枚を、樹脂物性として引張強度が３．０ＭＰａ、引張伸度が１３００％である付加硬化タイプの室温硬化型シリコーン接着剤の厚さが１ｍｍとなるように該接着剤により貼り合わせ、２３℃×６５％ＲＨ環境下で２４ｈｒ放置して、該接着剤を硬化させた。次に貼り合わせた２枚のコート布を切断して５０ｍｍ幅の断片を作製し、この断片についてチャック間６０ｍｍ、引張速度５００ｍｍ／ｍｉｎの引張速度においてＴ型剥離試験を行った。この時得られたピーク強度をピール強度（Ｎ／ｃｍ）として、コート剤とシール剤の接着性は、接着界面の凝集破壊の割合（％）で示した。なお、凝集破壊率は、次のように算出した。剥離試験後のサンプルに、シリコーン接着剤層が０．２ｍｍ以上存在している部分を凝集破壊とした。凝集破壊の面積とＴ型剥離試験を行ったサンプルの面積から凝集破壊率を算出した。結果はＮ＝４の測定結果を平均した。
【００５７】
（９）エージング後  ピール強度、凝集破壊率
幅６０ｍｍのコート布２枚を、樹脂物性として引張強度が３．０ＭＰａ、引張伸度が１３００％である付加硬化タイプの室温硬化型シリコーン接着剤の厚さが１ｍｍとなるように該接着剤により貼り合わせ、その後２３℃×６５％ＲＨ環境下で２４ｈｒ放置後、１１０℃に設定したオーブンに入れて、１０００ｈｒ放置した。次に貼り合わせた２枚のコート布を切断して５０ｍｍ幅の断片を作製し、この断片についてチャック間６０ｍｍ、引張速度５００ｍｍ／ｍｉｎの引張速度においてＴ型剥離試験を行った。この時得られたピーク強度をピール強度（Ｎ／ｃｍ）として、コート剤とシール剤の接着性は、接着界面の凝
集破壊の割合（％）で示した。なお、凝集破壊率は、次のように算出した。剥離試験後のサンプルに、シリコーン接着剤層が０．２ｍｍ以上存在している部分を凝集破壊とした。凝集破壊の面積とＴ型剥離試験を行ったサンプルの面積から凝集破壊率を算出した。結果はＮ＝４の測定結果を平均した。
【００５８】
（実施例１）
総繊度が４７０ｄｔｅｘ、１４０フィラメントのポリアミド６６マルチフィラメント糸を平織りにてウォータージェットルームにて製織後、沸水にて収縮加工し、１３０℃で乾燥仕上げを行った。得られた織物は、経糸方向の織密度が４６本／２．５４ｃｍ、緯糸方向の織密度が４６本／２．５４ｃｍ、カバーファクターが１，９９４であった。
【００５９】
次にこの織物の片面に、樹脂粘度が１０，０００ｍＰａ・ｓｅｃである付加重合型のビニルメチルシリコーン樹脂をフローティングナイフコートにて塗布した。次いで、２００℃で１分間硬化処理し、塗布量が３５ｇ／ｍ２であるコーティング基布を得た。得られたコート布の織物表面における頭頂部の経緯平均樹脂厚みが１１．３μｍ、緯歪み量／経歪み量は０．５７、経緯の剛軟度がそれぞれ５９ｍｍ／６７ｍｍであった。このコート布の特性を評価し、表１に示した。得られたコート布は、初期、エージング後共にシール剤の１００％凝集破壊を示しており、コート剤とシール剤の接着性に優れていた。
【００６０】
（実施例２）
乾燥後の樹脂の塗布量を２０ｇ／ｍ２に調整した以外は、実施例１と同様にしてエアバッグ用コート布を作製し、基布物性として緯歪み量／経歪み量を０．４８に変化させた。
この時、得られたコート布の織物表面における頭頂部の経緯平均樹脂厚みは７．３μｍ、経緯の剛軟度がそれぞれ６４ｍｍ／７２ｍｍであった。このコート布の特性を評価し、表１に示した。得られたコート布は、初期、エージング後共にシール剤の１００％凝集破壊を示しており、コート剤とシール剤の接着性に優れていた。
【００６１】
（実施例３）
総繊度が４７０ｄｔｅｘ、７２フィラメントのポリアミド６６マルチフィラメント糸を用い、乾燥後の樹脂の塗布量を２６ｇ／ｍ２に調整した以外は、実施例１同様にしてエアバッグ用コート布を作製し、基布物性として緯歪み量／経歪み量を０．５２に変化させた。この時、得られたコート布の織物表面における頭頂部の経緯平均樹脂厚みは７．１μｍ、経緯の剛軟度がそれぞれ６７ｍｍ／７６ｍｍであった。このコート布の特性を評価し、表１に示した。得られたコート布は、初期、エージング後共にシール剤の１００％凝集破壊を示しており、コート剤とシール剤の接着性に優れていた。
【００６２】
（実施例４）
総繊度が４７０ｄｔｅｘ、１４４フィラメントのポリアミド６６マルチフィラメント糸を平織りにてウォータージェットルームにて製織後、沸水にて収縮加工し、１３０℃で乾燥仕上げを行った。得られた織物は、経糸方向の織密度が５１本／２．５４ｃｍ、緯糸方向の織密度が５１本／２．５４ｃｍ、カバーファクターが２，２１１であった。その後、乾燥後の樹脂の塗布量を２５ｇ／ｍ２に調整した以外は、実施例１同様にしてエアバッグ用コート布を作製し、基布物性として緯歪み量／経歪み量を０．４２に変化させた。この時、得られたコート布の織物表面における頭頂部の経緯平均樹脂厚みは８．４μｍ、経緯
の剛軟度がそれぞれ６９ｍｍ／７９ｍｍであった。このコート布の特性を評価し、表１に示した。得られたコート布は、初期、エージング後共にシール剤の１００％凝集破壊を示しており、コート剤とシール剤の接着性に優れていた。
【００６３】
（実施例５）
総繊度が３５０ｄｔｅｘ、１０８フィラメントのポリアミド６６マルチフィラメント糸を平織りにてウォータージェットルームにて製織後、沸水にて収縮加工し、１３０℃で乾燥仕上げを行った。得られた織物は、経糸方向の織密度が５５本／２．５４ｃｍ、緯糸方向の織密度が５５本／２．５４ｃｍ、カバーファクターが２，０５８であった。その後、乾燥後の樹脂の塗布量を３６ｇ／ｍ２に調整した以外は、実施例１同様にしてエアバッグ用コート布を作製し、基布物性として緯歪み量／経歪み量を０．６０に変化させた。この時、得られたコート布の織物表面における頭頂部の経緯平均樹脂厚みは１０．８μｍ、経
緯の剛軟度がそれぞれ７０ｍｍ／７５ｍｍであった。このコート布の特性を評価し、表１に示した。得られたコート布は、初期、エージング後共にシール剤の１００％凝集破壊を示しており、コート剤とシール剤の接着性に優れていた。
【００６４】
（実施例６）
総繊度が２７０ｄｔｅｘ、８４フィラメントのポリアミド６６マルチフィラメント糸を平織りにてウォータージェットルームにて製織後、沸水にて収縮加工し、１３０℃で乾燥仕上げを行った。得られた織物は、経糸方向の織密度が６９本／２．５４ｃｍ、緯糸方向の織密度が６９本／２．５４ｃｍ、カバーファクターが２，２６８であった。その後、乾燥後の樹脂の塗布量を２５ｇ／ｍ２に調整した以外は、実施例１と同様にしてエアバッグ用コート布を作製し、基布物性として緯歪み量／経歪み量を０．３７に変化させた。この時、得られたコート布の織物表面における頭頂部の経緯平均樹脂厚みは１０．４μｍ、経
緯の剛軟度がそれぞれ６６ｍｍ／７８ｍｍであった。このコート布の特性を評価し、表１に示した。得られたコート布は、初期、エージング後共にシール剤の１００％凝集破壊を示しており、コート剤とシール剤の接着性に優れていた。
【００６５】
（実施例７）
総繊度が２３５ｄｔｅｘ、７２フィラメントのポリアミド６６マルチフィラメント糸を平織りにてウォータージェットルームにて製織後、沸水にて収縮加工し、１３０℃で乾燥仕上げを行った。得られた織物は、経糸方向の織密度が７３本／２．５４ｃｍ、緯糸方向の織密度が７３本／２．５４ｃｍ、カバーファクターが２，２３８であった。その後、乾燥後の樹脂の塗布量を２４ｇ／ｍ２に調整した以外は、実施例１と同様にしてエアバッグ用コート布を作製し、基布物性として緯歪み量／経歪み量を０．４４に変化させた。この時、得られたコート布の織物表面における頭頂部の経緯平均樹脂厚みは８．９μｍ、経緯
の剛軟度がそれぞれ６６ｍｍ／８１ｍｍであった。このコート布の特性を評価し、表１に示した。得られたコート布は、初期、エージング後共にシール剤の１００％凝集破壊を示しており、コート剤とシール剤の接着性に優れていた。
【００６６】
（比較例１）
実施例１において、乾燥後の樹脂の塗布量を１４ｇ／ｍ２に調整した以外は、実施例１と同様にしてエアバッグ用コート布を作製し、コート布の織物表面における頭頂部の経緯平均樹脂厚みは３．８μｍに変化させた。この時、得られたコート布の緯歪み量／経歪み量は０．６６、経緯の剛軟度がそれぞれ６８ｍｍ／７４ｍｍであった。このコート布の特性を評価し、表１に示した。得られたコート布は、初期は１００％凝集破壊を示したが、エージング後は１００％凝集破壊を示さなかった。これは、シール剤が凝集破壊する前に織物とコート剤の間で剥離が発生した為である。
【００６７】
（比較例２）
実施例３において、ウォータージェットルームにて製織後、１３０℃で乾燥仕上げを行い、その後経方向に０％、横方向に１％伸張させながら１８０℃で熱セットを実施し、さらに乾燥後の樹脂の塗布量を２１ｇ／ｍ２に調整した以外は、実施例１同様にしてエアバッグ用コート布を作製し、基布物性として緯歪み量／経歪み量を０．２８に変化させた。この時、得られたコート布の織物表面における頭頂部の経緯平均樹脂厚みは５．２μｍ、経緯の剛軟度がそれぞれ６４ｍｍ／７９ｍｍであった。このコート布の特性を評価し、表１に示した。得られたコート布は、初期、エージング後共にシール剤の１００％凝集破壊
を示さず、コート剤とシール剤の接着性に極めて劣っていた。これは、ピール試験時に基布の経方向の変形量が高くなり、コート剤とシール剤界面の結合点がずれた為である。
【００６８】
（比較例３）
実施例５において、乾燥後の樹脂の塗布量を３３ｇ／ｍ２に調整した以外は、実施例１同様にしてエアバッグ用コート布を作製し、基布物性として緯歪み量／経歪み量を０．６８に変化させた。この時、得られたコート布の織物表面における頭頂部の経緯平均樹脂厚みは１０．６μｍ、経緯の剛軟度がそれぞれ７１ｍｍ／７６ｍｍであった。このコート布の特性を評価し、表１に示した。得られたコート布は、初期は１００％凝集破壊を示したが、エージング後は１００％凝集破壊を示さず、コート剤とシール剤の接着性に劣っていた。これは、ピール試験時に基布の緯方向の変形量が高くなり、コート剤とシール剤界面
の結合点がずれた為である。
【００６９】
（実施例８）
実施例１において、ウォータージェットルームにて製織後、１３０℃で乾燥仕上げを行い、その後経方向に０％、横方向に１．５％伸張させながら１８０℃で熱セットを実施し、乾燥後の樹脂の塗布量を２５ｇ／ｍ２に調整した以外は、実施例１同様にしてエアバッグ用コート布を作製し、基布物性として経緯の剛軟度をそれぞれ６２ｍｍ／８４ｍｍに変化させた。この時、得られたコート布の織物表面における頭頂部の経緯平均樹脂厚みは８．４μｍ、緯歪み量／経歪み量は０．４２であった。このコート布の特性を評価し、表１に示した。得られたコート布は、初期は１００％凝集破壊を示した。エージング後は１０
０％凝集破壊を示さなかった。これは、経緯の剛軟度差が大きいためにピール試験時に基布の経方向の変形量が高くなり、コート剤とシール剤界面の結合点がずれた為である。
【００７０】
【表１】
2019173262.tif 000002
【産業上の利用可能性】
【００７１】
本発明のエアバッグ用コート布は、本発明のエアバッグ用コート布は、長期耐熱エージング後においてもコート剤とシール剤の接着性が維持されるために、縫製部にシール剤を用いるロールオーバーカーテンエアバッグに最適な基布を提供することができる為、産業上の寄与は大である。
【符号の説明】
【００７２】
１：コーティング基布
２：緯糸切断面方向
３：経糸切断面方向
４：緯糸断面
５：頭頂部
【図１】
2019173262.tif 000003
【図２】
2019173262.tif 000004